(57)【要約】【課題】本発明は、薄型化が図られるとともに、輝度及びその均一性の低下を抑制することができる超薄型液晶バックライト用ライトガイドフィルム、超薄型液晶バックライトユニット及び携帯型コンピュータを提供することを課題とする。【解決手段】本発明に係る超薄型液晶バックライト用ライトガイドフィルムは、端面から入射する光線を表面から略均一に出射する平均厚さ６００μｍ以下の超薄型液晶バックライト用ライトガイドフィルムであって、表面若しくは表面及び裏面が波状の微細変調構造を有することを特徴とする。また、上記微細変調構造における稜線間隔としては１ｍｍ以上５００ｍｍ以下が好ましい。さらに、上記微細変調構造における複数の谷線が通る近似仮想面を基準とする稜線の平均高さとしては、５μｍ以上４０μｍ以下が好ましい。【選択図】図１
2014164134.tif 000002
【特許請求の範囲】
【請求項１】
端面から入射する光線を表面から略均一に出射する平均厚さ６００μｍ以下の超薄型液晶バックライト用ライトガイドフィルムであって、
表面若しくは表面及び裏面が波状の微細変調構造を有することを特徴とするライトガイドフィルム。
【請求項２】
上記微細変調構造における稜線間隔が１ｍｍ以上５００ｍｍ以下である請求項１に記載のライトガイドフィルム。
【請求項３】
上記微細変調構造における複数の谷線が通る近似仮想面を基準とする稜線の平均高さが５μｍ以上４０μｍ以下である請求項１又は請求項２に記載のライトガイドフィルム。
【請求項４】
押出シート成形法により形成された請求項１、請求項２又は請求項３に記載のライトガイドフィルム。
【請求項５】
リタデーション値（Ｒｅ）が５０ｎｍ以下であり、残留応力が８×１０５Ｐａ以下である請求項１から請求項４のいずれか1項に記載のライトガイドフィルム。
【請求項６】
裏面に拡散パターンを有する請求項１から請求項５のいずれか１項に記載のライトガイドフィルム。
【請求項７】
上記拡散パターンが、半球状の複数の凹部からなる請求項６に記載のライトガイドフィルム。
【請求項８】
上記拡散パターンが、レーザー照射によって発色した複数の光散乱部からなる請求項６に記載のライトガイドフィルム。
【請求項９】
反射板、
この反射板の表面側に積層される請求項１から請求項８のいずれか１項に記載のライトガイドフィルム、及び
上記ライトガイドフィルムの端面に光を照射する光源
を備える超薄型液晶バックライトユニット。
【請求項１０】
請求項９に記載の超薄型液晶バックライトユニットを液晶表示部に備える携帯型コンピュータ。
【発明の詳細な説明】
【技術分野】
【０００１】
本発明は、超薄型液晶バックライト用ライトガイドフィルム、超薄型液晶バックライトユニット及び携帯型コンピュータに関する。
【背景技術】
【０００２】
液晶表示装置は、液晶層を背面から照らして発光させるバックライト方式が普及し、液晶層の下面側にエッジライト型、直下型等のバックライトユニットが装備されている。かかるエッジライト型バックライトユニット１１１は、一般的には図６に示すように、液晶表示部の最裏面のケーシングである天板１１４の内面側に載置され、天板１１４の表面に配設される反射板１１３、この反射板１１３の表面に配設されるライトガイドプレート１１２、及びライトガイドプレート１１２の端面に向けて光を照射する光源１１５を備えている（特開２０１０―１７７１３０号公報参照）。このエッジライト型バックライトユニット１１１にあっては、光源１１５から照射された光線がライトガイドプレート１１２の端面に入射し、ライトガイドプレート１１２に入射した光はライトガイドプレート１１２内を伝搬し、ライトガイドプレート１１２の表面から出射する。なお、ライトガイドプレート１１２の裏面から出射した光線は反射板１１３で反射され、再度ライトガイドプレート１１２に入射され光線のロスが低減される。
【０００３】
このような液晶表示部を備える携帯型コンピュータは、その携帯性、利便性を高めるために薄型化及び軽量化が求められ、これにより液晶表示部も薄型化が求められている。特に、ウルトラブック（登録商標）と呼ばれる筐体の最厚部が２１ｍｍ以下である超薄型ラップトップコンピュータにあっては、液晶表示部の厚みは４ｍｍから５ｍｍほどであることが望まれ、液晶表示部に組み込まれるエッジライト型バックライトユニットにはより一層の薄型化が求められている。
【０００４】
このため、このような超薄型の携帯型コンピュータに用いられるライトガイドフィルムについても、液晶表示部の薄型化に併せて薄型化が求められており、具体的には、このようなライトガイドフィルムの厚みとしては、６００μｍ以下程度であることが望まれている。
【０００５】
しかし、上記超薄型のライトガイドフィルムによれば、入射端から反対側端への導光性及び光線の入射方向の左右への拡散性が低下するという不都合がある。その結果、超薄型の携帯型コンピュータは、画面の輝度及びその均一性が低下するおそれがある。
【先行技術文献】
【特許文献】
【０００６】
【特許文献１】特開２０１０−１７７１３０号公報
【発明の概要】
【発明が解決しようとする課題】
【０００７】
本発明は、このような事情に鑑みてなされたものであり、薄型化が図られると共に、輝度及びその均一性の低下を抑制することができるライトガイドフィルム、超薄型液晶バックライトユニット及び携帯型コンピュータの提供をすることにある。
【課題を解決するための手段】
【０００８】
上記課題を解決するためになされた発明は、
端面から入射する光線を表面から略均一に出射する平均厚さ６００μｍ以下の超薄型液晶バックライト用ライトガイドフィルムであって、
表面若しくは表面及び裏面が波状の微細変調構造を有することを特徴とする。
【０００９】
当該ライトガイドフィルムは、表面若しくは表面及び裏面が波状の微細変調構造を有することから、導光性及び拡散性又は出光性が促進され、６００μｍ以下に超薄型であっても、表面から出射する光線の輝度及びその均一性の低下を抑制することができる。具体的には、当該ライトガイドフィルムの微細変調構造における稜線方向と光線の入射方向とを略平行に設置した場合、波状の微細変調構造により透過光線が稜線方向側に集光されやすいため、入射した光線の導光性を高めることができ、加えて表面から出射する光線が波状の微細変調構造での屈折により稜線方向と垂直方向に若干拡散されるため、出射光線の拡散性を向上することができる。一方、当該ライトガイドフィルムの微細変調構造における稜線方向と光線の入射方向とを略垂直に設置した場合、波状の微細変調構造により表面及び又は裏面への光線の入射角が変動することに起因し、表面からの出光性を向上することができる。
【００１０】
上記微細変調構造における稜線間隔としては１ｍｍ以上５００ｍｍ以下が好ましく、複数の谷線が通る近似仮想面を基準とする稜線の平均高さとしては５μｍ以上４０μｍ以下が好ましい。このように上記稜線間隔及び稜線高さを上記範囲とすることで、上述の導光性及び拡散性又は出光性を効果的に促進することができる。
【００１１】
当該ライトガイドフィルムは、押出シート成形法により形成するとよい。かかる押出シート成形法によれば、押出ダイに上記微細変調構造の稜線と垂直断面形状の反転形状をつけることで、表面若しくは表面及び裏面が波状の微細変調構造を有するライトガイドフィルムを容易かつ確実に形成することができる。
【００１２】
当該ライトガイドフィルムのリタデーション値としては５０ｎｍ以下、残留応力としては８×１０５Ｐａ以下が好ましい。このように当該ライトガイドフィルムのリタデーション値及び残留応力を上記範囲とすることで、経時変化による歪み、リタデーション値の増大等のおそれが低減され、その結果、上述の導光性及び拡散性又は出光性の向上効果を長期間維持することができる。
【００１３】
当該ライトガイドフィルムは、裏面に拡散パターンを有することが好ましい。これにより、光源から導入された光線を拡散パターンによって効率よく拡散させて表面側から出射させることができる。
【００１４】
当該ライトガイドフィルムは、上記拡散パターンが、半球状の複数の凹部からなる構成であってもよい。これにより、当該ライトガイドフィルムの薄型化を促進することができる。
【００１５】
また、上記光拡散パターンが、レーザー照射によって発色した複数の光散乱部からなる構成であってもよい。これにより、所望の拡散パターンを容易かつ確実に形成することができる。また、このような方法によって拡散パターンを形成する場合、当該ライトガイドフィルムの裏面に凸部等を設ける必要がないため、当該ライトガイドフィルムの薄型化を促進することができる。
【００１６】
また上記課題を解決するための別の発明は、反射板、この反射板の表面側に積層される当該ライトガイドフィルム、及び当該ライトガイドフィルムの端面に光を照射する光源を備える超薄型液晶バックライトユニット、並びに当該超薄型液晶バックライトユニットを液晶表示部に備える携帯型コンピュータである。当該超薄型液晶バックライトユニット及び携帯型コンピュータは、当該ライトガイドフィルムが上述のように導光性及び拡散性又は出光性を有することから、輝度及びその輝度の面均一性を促進することができる。
【００１７】
なお、「表面」とは、液晶表示部の表示面側を意味する。「裏面」とは、天板側を意味し、液晶表示部の表示面の反対側を意味する。「残留応力」とは、外部から応力を付加しなくても内部に生じている応力であり、計算式「リタデーション（Ｒｅ）（ｎｍ）／（光弾性係数（１０１２／Ｐａ）×厚み（ｃｍ））」により算出した値である。
【発明の効果】
【００１８】
以上説明したように、本発明の超薄型液晶バックライト用ライトガイドフィルム、超薄型液晶バックライトユニット及び携帯型コンピュータは、薄型化が図られると共に、輝度及びその均一性の低下が抑制される。
【図面の簡単な説明】
【００１９】
【図１】本発明の一実施形態に係るラップトップコンピュータの概略的斜視図であり、（Ａ）は液晶表示部を開いた状態、（Ｂ）は液晶表示部を閉じた状態を示す。
【図２】図１の携帯型コンピュータの超薄型液晶バックライトユニットを示す模式的斜視図である。
【図３】図２の携帯型コンピュータの超薄型液晶バックライトユニットのライトガイドフィルムのＡ１−Ａ２線矢視断面図（概略的断面図）である。
【図４】図２の超薄型液晶バックライトユニットのライトガイドフィルムの製造装置を示す模式的部分拡大図である。
【図５】図２の超薄型液晶バックライトユニットとは異なる形態に係る超薄型液晶バックライトユニットを示す模式的断面図である。
【図６】従来のエッジライト型バックライトユニットを示す模式的断面図である。
【発明を実施するための形態】
【００２０】
［第一実施形態］
＜携帯型コンピュータ＞
図１の携帯型コンピュータ１は、ラップトップコンピュータであり、操作部２と、この操作部２に回動可能（開閉可能）に連結された液晶表示部３とを有している。携帯型コンピュータ１は、筐体（携帯型コンピュータ１の構成部分を全体的に収容するケーシング）の厚み（最厚部（液晶表示部３の閉塞時））が２１ｍｍ以下であり、いわゆるウルトラブック（登録商標）と呼ばれるものである（以下「超薄型コンピュータ１」ということがある）。
【００２１】
当該超薄型コンピュータ１の液晶表示部３は、液晶パネル４と、この液晶パネル４に向けて裏面側から光を照射するエッジライト型の超薄型液晶バックライトユニット１１（以下「バックライトユニット１１」ということがある）とを有している。この液晶パネル４は、筐体の液晶表示部用ケーシング５によって、表面、側面、及び方面の周囲が保持されている。ここで、液晶表示部用ケーシング５は、液晶パネル４の表面（及び背面）に配設される天板１４と、液晶パネル４の表面の周囲の表面側に配設される表面支持部材６とを有している。なお、当該超薄型コンピュータ１の筐体は、液晶表示部用ケーシング５、及びこの液晶表示部用ケーシング５にヒンジ部７を介して回動可能に設けられ、中央演算処理装置（超低電圧ＣＰＵ）等が内蔵される操作部用ケーシング８を有している。
【００２２】
液晶表示部３の厚みは、筐体の厚みが所望範囲であれば特に限定されるものでないが、液晶表示部３の厚みの上限としては７ｍｍが好ましく、６ｍｍがより好ましく、５ｍｍがさらに好ましい。一方、液晶表示部３の厚みの下限としては２ｍｍが好ましく、３ｍｍでがより好ましく、４ｍｍがさらに好ましい。液晶表示部３の厚みが上記上限を超えると、超薄型コンピュータ１の薄型化の要請に沿うことが困難となるおそれがある。また、液晶表示部３の厚みが上記下限未満であると、液晶表示部３の強度の低下や輝度低下等を招くおそれがある。
【００２３】
＜バックライトユニット＞
図２のバックライトユニット１１は、ライトガイドフィルム１２と、ライトガイドフィルム１２の裏面に積層される反射板１３と、ライトガイドフィルム１２に光を照射する光源１５とを有している。この光源１５は、後述するライトガイドフィルム１２の微細変調構造における稜線方向と略直行する端面側に配設される。
【００２４】
（ライトガイドフィルム）
図３のライトガイドフィルム１２は、端面から入射する光線を効率よく導光させ表面側から略均一に出射させる。ライトガイドフィルムは、平均厚さが６００μｍ以下に形成されている。ライトガイドフィルム１２は、シート本体１６を有している。シート本体１６の裏面には、拡散パターン１７が形成されている。
【００２５】
シート本体１６は、略直方体状に形成されている。シート本体１６の平均厚さは、６００μｍ以下とされている。シート本体１６の平均厚さの上限は、５８０μｍがより好ましく、５５０μｍがさらに好ましい。一方、シート本体１６の平均厚さの下限は、１００μｍが好ましく、１５０μｍがより好ましく、２００μｍがさらに好ましい。シート本体１６の平均厚さが上記上限を超える場合、超薄型コンピュータ１において望まれるバックライトユニット１１の薄型化の要望に沿えないおそれがある。また、シート本体１６の平均厚さが上記下限未満の場合、ライトガイドフィルム１２の強度が不十分となるおそれがあり、また、光源１５の光を十分に入射させることができないおそれがある。
【００２６】
シート本体１６は、透光性を有する必要があるため透明、特に無色透明に形成されている。シート本体１６の主成分としては、特に限定されないが、透明性、強度等に優れるポリカーボネート系樹脂や、透明性、耐擦傷性等に優れるアクリル系樹脂等の合成樹脂が挙げられる。なかでも、シート本体１６の主成分としては、ポリカーボネート系樹脂が好ましい。ポリカーボネート系樹脂は、透明性に優れると共に屈折率が高いため、空気層（ライトガイドフィルム１２の表面側に配設される光学シート１６との隙間に形成される層及びライトガイドフィルム１２の裏面側に配設される反射板１３との隙間に形成される層）との界面で全反射が起こりやすく、光線を効率的に伝搬させることができる。また、ポリカーボネート系樹脂は、耐熱性を有するため、光源１５の発熱による劣化等が生じ難い。また、ポリカーボネート系樹脂は、アクリル系樹脂に比べて吸水性が少ないため、寸法安定性が高い。
【００２７】
上記ポリカーボネート系樹脂としては、特に限定されず、直鎖ポリカーボネート系樹脂又は分岐ポリカーボネート系樹脂のいずれかのみであってもよく、直鎖ポリカーボネート系樹脂と分岐ポリカーボネート系樹脂との双方を含むポリカーボネート系樹脂であってもよい。
【００２８】
直鎖ポリカーボネート系樹脂としては、公知のホスゲン法又は溶融法によって製造された直鎖の芳香族ポリカーボネート系樹脂であり、カーボネート成分とジフェノール成分とからなる。カーボネート成分を導入するための前駆物質としては、例えば、ホスゲン、ジフェニルカーボネート等が挙げられる。また、ジフェノールとしては、例えば、２，２−ビス（４−ヒドロキシフェニル）プロパン、２，２−ビス（３，５−ジメチル−４−ヒドロキシフェニル）プロパン、１，１−ビス（４−ヒドロキシフェニル）シクロヘキサン、１，１−ビス（３，５−ジメシル−４−ヒドロキシフェニル）シクロヘキサン、１，１−ビス（４−ヒドロキシフェニル）デカン、１，１−ビス（４−ヒドロキシフェニル）プロパン、１，１−ビス（４−ヒドロキシフェニル）シクロデカン、１，１−ビス（３，５−ジメチル−４−ヒドロキシフェニル）シクロドデカン、４，４’−ジヒドロキシジフェニルエーテル、４，４’−チオジフェノール、４，４’−ジヒドロキシ−３，３−ジクロロジフェニルエーテル等が挙げられる。これらは、単独又は２種以上を組合わせて使用することができる。このような直鎖ポリカーボネート系樹脂は、例えば、米国特許第３９８９６７２号に記載されている方法等で製造される。
【００２９】
分岐ポリカーボネート系樹脂としては、分岐剤を用いて製造したポリカーボネート系樹脂であり、分岐剤としては、例えば、フロログルシン、トリメリット酸、１，１，１−トリス（４−ヒドロキシフェニル）エタン、１，１，２−トリス（４−ヒドロキシフェニル）エタン、１，１，２−トリス（４−ヒドロキシフェニル）プロパン、１，１，１−トリス（４−ヒドロキシフェニル）メタン、１，１，１−トリス（４−ヒドロキシフェニル）プロパン、１，１，１−トリス（２−メチル−４−ヒドロキシフェニル）メタン、１，１，１−トリス（２−メチル−４−ヒドロキシフェニル）エタン、１，１，１−トリス（３−メチル−４−ヒドロキシフェニル）メタン、１，１，１−トリス（３−メチル−４−ヒドロキシフェニル）エタン、１，１，１−トリス（３，５−ジメチル−４−ヒドロキシフェニル）メタン、１，１，１−トリス（３，５−ジメチル−４−ヒドロキシフェニル）エタン、１，１，１−トリス（３−クロロ−４−ヒドロキシフェニル）メタン、１，１，１−トリス（３−クロロ−４−ヒドロキシフェニル）エタン、１，１，１−トリス（３，５−ジクロロ−４−ヒドロキシフェニル）メタン、１，１，１−トリス（３，５−ジクロロ−４−ヒドロキシフェニル）エタン、１，１，１−トリス（３−ブロモ−４−ヒドロキシフェニル）メタン、１，１，１−トリス（３−ブロモ−４−ヒドロキシフェニル）エタン、１，１，１−トリス（３，５−ジブロモ−４−ヒドロキシフェニル）メタン、１，１，１−トリス（３，５−ジブロモ−４−ヒドロキシフェニル）エタン、４，４’−ジヒドロキシ−２，５−ジヒドロキシジフェニルエーテル等が挙げられる。
【００３０】
このような分岐ポリカーボネート系樹脂は、例えば、特開平０３−１８２５２４号公報に挙げられているように、芳香族ジフェノール類、上記分岐剤およびホスゲンから誘導されるポリカーボネートオリゴマー、芳香族ジフェノール類および末端停止剤を、これらを含む反応混合液が乱流となるように撹拌しながら反応させ、反応混合液の粘度が上昇した時点で、アルカリ水溶液を加えると共に反応混合液を層流として反応させる方法により製造することができる。
【００３１】
シート本体１６は、上記分岐ポリカーボネート系樹脂をポリカーボネート系樹脂中に５重量％以上８０重量％以下の範囲で含有することが好ましく、１０重量％以上６０重量％以下の範囲で含有することがより好ましい。これは、分岐ポリカーボネート系樹脂が５重量％未満では、伸長粘度が低下し押出成形での成形が困難となるためであり、８０重量％を超えると、樹脂の剪断粘度が高くなり成形加工性が低下するためである。
【００３２】
シート本体１６は、透明性を害さない範囲で他の任意成分を含んでよいが、上記直鎖ポリカーボネート系樹脂及び／又は分岐ポリカーボネート系樹脂を好ましくは９０質量％以上含み、さらに好ましくは９８質量％以上含むとよい。ここでの任意成分としては、例えば紫外線吸収剤、安定剤、滑剤、加工助剤、可塑剤、耐衝撃助剤、位相差低減剤、艶消し剤、抗菌剤、防かび等が挙げられる。
【００３３】
シート本体１６の表面は、波状の微細変調構造を有している。また、波状の微細変調構造における稜線１８方向と光線が入射する端面とが略直交している。これにより、当該ライトガイドフィルム１２内を伝播する光線が表面において反射する際に一部の光線の進行方向が稜線１８側に寄るため、光線が稜線方向側に集光されやすくなる。また、これに加えて表面から出射する光線が波状の上記微細変調構造での屈折により稜線方向と垂直方向に若干拡散するため、出射光線の拡散性が向上する。
【００３４】
上記微細変調構造における稜線間隔ｐとしては、特に限定されないが、１ｍｍ以上５００ｍｍ以下が好ましい。稜線間隔ｐの上限は、１００ｍｍがより好ましく、６０ｍｍがさらに好ましい。一方、稜線間隔ｐの下限は、１０ｍｍがより好ましく、２０ｍｍがさらに好ましい。稜線間隔ｐが上記範囲外の場合、当該ライトガイドフィルム１２内を伝播する光線が稜線方向側に集光されにくい。なお、微細変調構造における全ての稜線間隔ｐが上記範囲内にあることが好ましいが、微細変調構造における複数の稜線間隔ｐのうち一部が上記範囲外であってもよく、この場合には、複数の稜線間隔のうち５０％以上、好ましくは７０％の稜線間隔が上記範囲内にあるとよい。
【００３５】
また、上記変調構造における複数の谷線１９が通る近似仮想面を基準とする稜線１８の平均高さｈとしては、特に限定されるものではないが、５μｍ以上４０μｍ以下が好ましい。上記平均高さｈの上限は、２０μｍがより好ましく、１５μｍがさらに好ましい。一方、上記平均高さｈの下限は、７μｍがより好ましく、９μｍがさらに好ましい。上記平均高さｈが上記範囲外の場合、当該ライトガイドフィルム１２内を伝播する光線が稜線方向側に集光されにくい。
【００３６】
シート本体１６のリタデーション値（Ｒｅ）としては、特に限定されるものでないが、５０ｎｍ以下が好ましく、４０ｎｍ以下がより好ましく、３０ｎｍ以下がさらに好ましい。リタデーション値（Ｒｅ）が上記上限を超える場合、光線の光学特性が変化するためシート本体１６から出射する光線の拡散性を向上させることができないおそれがある。
【００３７】
また、シート本体１６の残留応力としては、特に限定されるものでないが、８×１０５Ｐａ以下が好ましく、５×１０５Ｐａ以下がより好ましく、３×１０５Ｐａ以下がさらに好ましい。残留応力が上記上限を超える場合、経時変化によりシート本体１６の歪みが生じやすくなり、歪んだシート本体１６の表面が湾曲するおそれがある。また、光弾性の性質として生じるリタデーション値（Ｒｅ）が増大等するおそれがある。その結果、シート本体１６から出射する光線の輝度及びその均一性の向上効果を長期間維持できないおそれがある。
【００３８】
拡散パターン１７は、複数の凹部からなり、シート本体１６の裏面に形成されている。複数の凹部は、シート本体１６の裏面に散点状に形成されており、当該ライトガイドフィルム１２から均一な光を表面側から出射できるように配設されている。具体的には、複数の凹部は、光源１５に近接する位置での存在割合が少なく、光源１５から遠くなるにつれて存在割合が多くなるように形成されている。複数の凹部の存在割合の調整は、各凹部の大きさを同一としつつ配設位置を調整したり、各凹部の大きさを変更することによって可能である。ただし、ライトガイドフィルム１２の薄型化を促進しつつ導光性を向上させる点からは、各凹部の大きさを同一としつつ配設位置を調整する方が好ましい。
【００３９】
上記凹部の平均径は、特に限定されないが、５０μｍ以下が好ましい。上記凹部の平均径の上限としては、４０μｍがより好ましく、３０μｍがさらに好ましい。一方、上記凹部の平均径の下限としては、０．５μｍが好ましく、１μｍがより好ましく、５μｍがさらに好ましい。上記凹部の平均径が上記上限を超える場合、輝度ムラを生じるおそれがあると共に、上記凹部の高さが大きくなり、ライトガイドフィルム１２の薄型化の促進が困難になるおそれがある。逆に、上記凹部の平均径が上記下限未満の場合、光散乱効果が十分に得られないおそれがある。なお、「径」とは、外形の最大幅と、その最大幅方向に直交方向の外形の幅との中間値を意味する。さらに、「平均径」とは、複数の凹部の径の平均値をいう。
【００４０】
上記凹部の形状としては、特に限定されないが、半球状、円錐状、円筒状、多角錐状、多角柱状、蹄状等とすることが可能である。なかでも、上記凹部は、半球状の凹状部として形成されることが好ましい。上記凹部を半球状の凹状部とすることによって、成形性が向上され、エッジが出るのを防止することができると共に、薄型化が促進される。
【００４１】
（反射板）
反射板１３は、ライトガイドフィルム１２の裏面側から出射された光線を表面側から反射させる。反射板１３としては、ポリエステル系樹脂等の基材樹脂にフィラーを分散含有させた白色シートや、ポリエステル系樹脂等から形成されるフィルムの表面にアルミニウム、銀等の金属を蒸着させることで正反射性が高められた鏡面シート等が挙げられる。
【００４２】
（天板）
天板１４は、金属製又は樹脂製の板材から形成されている。この金属製の天板１４としては、例えばアルミニウム製の板材を用いることができる。ここで、この板材の厚みは、５００μｍ以上１２００μｍ以下であることが好ましく、７００μｍ以上９００μｍ以下であることがより好ましい。また、この天板１４は、上記板材の周囲が表面側に湾曲して形成され、この湾曲した部位がリブとして機能して天板１４としての十分な強度を有している。なお、このリブの湾曲部位以外の部分（中央部分）は、平坦面とされているが、幾何学模様等のパターンをエンボス加工することも可能である。
【００４３】
（光源）
光源１５は、液晶表示部用ケーシング５に内蔵されており、照射面がライトガイドフィルム１２の微細変調構造における稜線方向と略直行する端面に対向（又は当接）するよう配設されている。光源１５としては、種々のものを用いることが可能であり、例えば発光ダイオード（ＬＥＤ）を用いることが可能である。具体的には、この光源１５として、複数の発光ダイオードが当該ライトガイドフィルム１２の端面に沿って配設されたものを用いることができる。
【００４４】
当該バックライトユニット１１においては、ライトガイドフィルム１２の一つの側縁のみの側方に光源１５を配設する片側エッジライト方式や、ライトガイドフィルム１２の対向する側縁の側方に光源１５をそれぞれ配設する両側エッジライト方式等を採用することが可能である。
【００４５】
＜ライトガイドフィルムの製造方法＞
次に、当該ライトガイドフィルム１２の製造方法について説明する。
【００４６】
ライトガイドフィルム１２の製造方法としては、波状の微細変調構造を有するシート本体１６を成形する工程（ＳＴＥＰ１）と、シート本体１６に拡散パターン１７を形成する工程（ＳＴＥＰ２）とを有している。なお、ＳＴＥＰ１とＳＴＥＰ２とを別工程でそれぞれ行うことも可能であるが、本実施形態においては、ＳＴＥＰ１では押出シート成形法が採用され、ＳＴＥＰ２では、押圧ロールを拡散パターンが転写されたロール状の反転型とすることで、ＳＴＥＰ１とＳＴＥＰ２とが同時に行われる。
【００４７】
ＳＴＥＰ１は、図４の押出成形装置２１を用いて実施される。押出成形装置２１は、押出機及びＴダイ２２と、一対の押圧ロール２３と、巻取り装置（図示せず）等とを有している。Ｔダイ２２としては、例えばフィッシュテールダイ、マニホールドダイ、コートハンガダイ等の周知のものを使用することができる。また、Ｔダイ２２の断面形状は、上記微細変調構造の稜線と垂直断面形状の反転形状である。これにより、表面が波状の微細変調構造を有するライトガイドフィルムが形成される。
【００４８】
一対の押圧ロール２３は隣接して平行に配設されている。押出機及びＴダイ２２は、一対の押圧ロール２３のニップに溶融樹脂をシート状に押し出し可能に構成されている。一対の押圧ロール２３は、温度制御手段が設けられ、表面温度を押出成形に最適な温度に制御可能に構成されている。押圧ロール２３として、金属ロールと表面に弾性体を被覆したフレキシブルロールとからなる金属弾性ロールを用いることは好ましい。
【００４９】
一対の押圧ロール２３は、押圧ロール２３ａと、押圧ロール２３ｂとから構成されている。このうち、押圧ロール２３ａは、拡散パターンが表面に転写された反転型として形成されている。
【００５０】
ＳＴＥＰ１は、溶融状態のシート本体１６の形成材料をＴダイ２２に供給し、この形成材料を押出機及びＴダイ２２から押し出したうえ、一対の押圧ロール２３で押圧する押出シート成形法によって行われる。なお、Ｔダイ２２から押出すシート本体１６の形成材料の溶融温度は、使用される樹脂の融点等を考慮して適宜選定される。ＳＴＥＰ１で形成されるシート本体１６の平均厚さは６００μｍ以下とされる。シート本体１６の平均厚さは、一対の押圧ロール２３の配設間隔を調整すること等によって調整される。
【００５１】
また、一対の押圧ロール２３の配設間隔や回転速度等は、Ｔダイ２２から押出されるシート本体１６の形成材料の供給量や溶融状態等を考慮して調整される。
【００５２】
ＳＴＥＰ２は、押圧ロール２３ａの表面に転写された拡散パターンを溶融状態のシート本体１６の形成材料が硬化する前に転写することで行われる。ＳＴＥＰ２では、溶融状態のシート本体１６の形成材料が一対の押圧ロール２３によって押圧されることで、押圧ロール２３ａ表面に転写された拡散パターンがシート本体１６の裏面に転写される。ＳＴＥＰ２では、この転写によって、シート本体１６の裏面に複数の凹部が形成される。
【００５３】
＜利点＞
当該ライトガイドフィルム１２は、シート本体１６の表面が波状の微細変調構造を有しており、波状の微細変調構造における稜線方向が、光線が入射する端面と略直交しているため、当該ライトガイドフィルム１２内を伝播する光線が表面において反射する際に一部の光線の進行方向が稜線１８側に寄るため、光線が稜線方向側に集光されやすい。このため、入射した光線の導光性を高めることができる。またこれに加えて、当該ライトガイドフィルム１２の表面から出射する光線が波状の微細変調構造での屈折により稜線方向と垂直方向に若干拡散するため、出射光線の拡散性が向上する。このため、当該ライトガイドフィルム１２は、平均厚みが６００μｍ以下の超薄型であっても、当該ライトガイドフィルムから出射する光線の輝度及びその均一性の低下が抑制される。
【００５４】
さらに、当該ライトガイドフィルム１２は裏面に拡散パターン１７を有しているため、光線を拡散パターン１７により効率よく散乱させて表面側から出射させることができる。
【００５５】
当該ライトガイドフィルム１２においては、押出シート成形法によれば、押出ダイに上記微細変調構造の稜線と垂直断面形状の反転形状を付けることで、シート本体１６の表面が波状の微細変調構造を有するライトガイドフィルムを容易かつ確実に形成することができる。
【００５６】
また、当該ライトガイドフィルム１２のリタデーション値（Ｒｅ）が５０ｎｍ以下、残留応力が８×１０５Ｐａ以下であるため、当該ライトガイドフィルム１２は経時変化による歪みが生じにくく、光弾性の性質によりリタデーション値の増大等のおそれが低減されるため、その結果、当該ライトガイドフィルムの導光性及び拡散性の向上効果を長期間維持することができる。
【００５７】
また、当該バックライトユニット１１は、当該ライトガイドフィルム１２を備えているので、薄型化が図られる。また、当該バックライトユニット１１は、当該ライトガイドフィルム１２により輝度及びその均一性の低下が抑制される。
【００５８】
また、当該携帯型コンピュータ１は当該バックライトユニット１１を備えているので、薄型化が図られると共に、輝度及びその均一性の低下を抑制することができる。
【００５９】
［第二実施形態］
＜バックライトユニット＞
図５のバックライトユニット３１は、ライトガイドフィルム３２と、ライトガイドフィルム３２の裏面に積層される反射板１３と、ライトガイドフィルム３２に光を照射する光源１５とを有している。この光源１５は、後述するライトガイドフィルム３２の微細変調構造における稜線方向と略平行する端面側に配設される。
【００６０】
＜ライトガイドフィルム＞
ライトガイドフィルム３２は、筐体の厚みが２１ｍｍ以下であるラップトップコンピュータの液晶表示部におけるエッジライト型の超薄型液晶バックライトユニットのライトガイドフィルムとして用いられる。
【００６１】
ライトガイドフィルム３２は、端面から入射する光線を表面側から略均一に効率よく出射させる。ライトガイドフィルム３２は、シート本体３６を有している。また、ライトガイドフィルム３２は、微細変調構造における稜線方向と略平行する端面と光源とが対向（又は当接）するように配設されている。
【００６２】
シート本体３６の表面は、波状の微細変調構造を有している。また、波状の微細変調構造における稜線３８方向と光線が入射する端面とが略平行に位置している。これにより、当該ライトガイドフィルム３２内を伝播する光線の進行方向に対し上記微細変調構造の稜線３８方向が略垂直に位置するため、上記波状の微細変調構造により表面への光線の入射角が変動することに起因し、当該ライトガイドフィルム３２の表面からの出光性が向上する。
【００６３】
上記微細変調構造における稜線間隔ｐとしては、特に限定されないが、１ｍｍ以上５００ｍｍ以下が好ましい。稜線間隔ｐの上限は、１００ｍｍがより好ましく、６０ｍｍがさらに好ましい。一方、稜線間隔ｐの下限は、１０ｍｍがより好ましく、２０ｍｍがさらに好ましい。稜線間隔が上記下限未満の場合、当該ライトガイドフィルム３２の表面から光線が出射しすぎるおそがある。一方、稜線間隔が上記上限を超える場合、当該ライトガイドフィルム３２の出光性の向上効果が低い可能性がある。なお、微細変調構造における全ての稜線間隔が上記範囲内にあることが好ましいが、微細変調構造における複数の稜線間隔ｐのうち一部が上記範囲外であってもよく、この場合には、複数の稜線間隔のうち５０％以上、好ましくは７０％の稜線間隔が上記範囲内にあるとよい。
【００６４】
また、上記変調構造における複数の谷線３９が通る近似仮想面を基準とする稜線３８の平均高さとしては、特に限定されるものではないが、５μｍ以上４０μｍ以下が好ましい。上記平均高さｈの上限は、２０μｍがより好ましく、１５μｍがさらに好ましい。一方、上記平均高さの下限は７μｍがより好ましく、９μｍがさらに好ましい。上記平均高さが上記下限未満の場合、当該ライトガイドフィルム３２の出光性の向上効果が低い可能性がある。一方、上記平均高さが上記上限を超える場合、当該ライトガイドフィルム３２の表面から光線が出射しすぎるおそれがある。
【００６５】
なお、シート本体３６のその他形状、主成分、添加剤等については、図２のライトガイドフィルム１２のシート本体１６と同様のため、説明を省略する。
【００６６】
シート本体３６の裏面には、拡散パターン３７が形成されている。拡散パターン３７は、レーザー照射によって発色した複数の光散乱部から構成されている。具体的には、上記光散乱部は、シート本体３６の形成材料中に発色剤を含有させておき、シート本体３６の成形後にレーザー照射することで上記発色剤が発色することにより形成される。
【００６７】
シート本体３６の形成材料中に分散含有される発色剤は、レーザー照射によって色が変色する顔料である。この発色剤としては、レーザーマーキング剤として用いられる周知の有機物や無機物を用いることができる。具体的には、例えば、黄色酸化鉄、無機鉛化合物、マンガンバイオレット、コバルトバイオレット、水銀、コバルト、銅、ビスマス、ニッケル等の金属化合物、真珠光沢顔料、珪素化合物、雲母類、カオリン類、珪砂、硅藻土、タルク等を挙げることができ、これらの中から１種又は２種以上を用いることができる。ただし、本実施形態において拡散パターン３７は光線を反射させる反射パターンとして形成されるため、光線を反射する色を有することが好ましい。従って、当該ライトガイドフィルム３２では、レーザー照射によって白色に発色する発色剤を用いることが好ましく、逆にレーザー照射によって炭化し光線を吸収する黒色に変化する発色剤は不適切である。このような白色に発色する発色剤としては、例えばチタンブラック、コーディエライト、雲母等が挙げられる。
【００６８】
上記コーディエライトとしては、組成式ＭＧ２Ａｌ３（ＡｌＳｉ５Ｏ１８）で表される無機化合物のほか、Ｍｇの一部がＦｅに置換されたものを用いることができる。また、水分を含有したものを用いてもよい。
【００６９】
上記雲母としては、マスコバイト、フロゴバイト、バイオタイト、セリタイト等の天然雲母、フッ素金雲母、フッ素四ケイ素雲母等の合成雲母を用いることができる。
【００７０】
シート本体３６の発色剤の含有量としては、０．０００１質量％以上２．５質量％以下が好ましく、０．１質量％以上１質量％以下がより好ましい。発色剤の含有量が上記下限未満の場合、レーザー照射時に十分な発色効果が得られず、所望の反射パターンを形成できないおそれがある。逆に、発色剤の含有量が上記上限を超える場合、シート本体３６の透明度、機械的強度等が低下するおそれがある。
【００７１】
シート本体３６に照射するレーザーとしては、特に限定されるものではなく、例えば、炭酸ガスレーザー、一酸化炭素レーザー、半導体レーザー、ＹＡＧ（イットリウム・アルミニウム・ガーネット）レーザー等が挙げられる。なかでも波長が９．３μｍから１０．６μｍである炭酸ガスレーザーが精細な拡散パターンを形成するのに好適である。上記炭酸ガスレーザーとしては、横方向大気圧励起（ＴＥＡ）型、連続発振型、パルス発振型等を用いることができる。
【００７２】
上記光散乱部の形状としては、特に限定されないが、半球状、円錐状、円筒状、多角錐状、多角柱状、蹄状等とすることが可能である。なかでも、上記光散乱部の形状としては半球状が好ましい。上記光散乱部を半球状とすることによって、成形性が向上されると共に、エッジが出るのを防止することができる。なお、拡散パターン３７の配設パターンは図２の拡散パターン１７と同様である。また、上記光散乱部の平均径は、図２の拡散パターン１７の凹部と同様である。
【００７３】
当該ライトガイドフィルム３２は、レーザー照射によって所望の拡散パターン３７を容易かつ確実に形成することができる。また、このような方法によって拡散パターン３７を形成する場合、当該ライトガイドフィルム３２の裏面に凸部等を設ける必要がないため、薄型化を促進することができる。
【００７４】
なお、当該ライトガイドフィルム３２は、拡散パターン３７がレーザー照射によって形成されるため、溶融押出成形法によって成形される場合であっても、押圧ロールの表面に拡散パターンが転写されている必要はない。
【００７５】
［その他の実施形態］
なお、本発明の超薄型液晶バックライト用ライトガイドフィルム、超薄型液晶バックライトユニット及び携帯型コンピュータは、上記態様の他、種々の変更、改良を施した態様で実施することができる。
【００７６】
上記実施形態においては、当該ライトガイドフィルムは、シート本体の表面が波状の微細変調構造を有する構成について説明したが、シート本体の表面及び裏面が波状の微細変調構造を有する構成とすることができる。シート本体の表面及び裏面が波状の微細変調構造を有することにより、当該ライトガイドフィルムから出光する光線の輝度及びその均一性の低下をより抑制することができる。
【００７７】
また、拡散パターンは印刷法により凸状部として形成されてもよい。この場合、上述の押出シート成形法によってシート本体を成形する場合、一対の押圧ロールとしては、表面に拡散パターンが転写されていないものが用いられる。凸部状を形成する印刷方法としては、白色、又は透明インクを用いたインクジェット印刷法又はスクリーン印刷法によって行われることができる。拡散パターンが印刷法により凹部上として形成されることにより、拡散パターンを容易かつ確実に形成することができる。
【００７８】
当該ライトガイドフィルムが配設される超薄型液晶バックライトユニットは、反射板として天板を用いることができる。天板の表面を反射面として形成することで、ライトガイドフィルムの裏面側から出射する光線をこの反射面で表面側に反射させることができる。
【００７９】
また、上記実施形態において、断面形状が上記微細変調構造の稜線と垂直断面形状の反転形状であるＴダイを用いて波状の上記微細変調構造を有する当該ライトガイドフィルムを製造する方法について説明したが、これに限定されず、例えば、一対の押圧ロール２３の配設間隔や回転速度等調整することにより、波状の上記微細変調構造を有する当該ライトガイドフィルムを製造してもよい。なお、この場合は押出ダイの断面形状は公知のものを用いることができる。
【００８０】
さらに、上記実施形態においては、シート本体の成形工程（ＳＴＥＰ１）と拡散パターン形成工程（ＳＴＥＰ２）とを同時に行うものについて説明したが、上述のようにＳＴＥＰ１とＳＴＥＰ２とを別工程で行うことが可能であり、具体的にはＳＴＥＰ１によって成形したシート本体をロール状に巻回し、その後ロール状の状態からシート本体を引出してＳＴＥＰ２を行うことも可能である。
【００８１】
また、上記実施形態のようなＳＴＥＰ２の後に、アーニング処理する工程を行ってもよい。このアニーリング処理は、特に限定されず公知の方法を採用することができる。例えば、加熱ロール、赤外線ヒーター、熱風等からなる加熱方法を採用することができる。これらの方法のなかでも、加熱ロールによりアニーリング処理するのが好ましい。加熱ロールを高温にすることで、シート本体の表面の温度を一気に上昇させることができ、シート本体の収縮率を抑制することができる。
【産業上の利用可能性】
【００８２】
以上のように、本発明の超薄型液晶バックライト用ライトガイドフィルム及び超薄型液晶バックライトユニットを備える携帯型コンピュータは、液晶表示面の輝度及びその均一性の低下が抑制されるとともに薄型化が図られるので、例えばいわゆるウルトラブックと呼ばれる超薄型化されたコンピュータや、スマートフォン等の携帯電話端末及びタブレット端末等の携帯型情報端末等に好適に用いることができる。
【符号の説明】
【００８３】
１  携帯型コンピュータ、超薄型コンピュータ
２  操作部
３  液晶表示部
４  液晶パネル
５  液晶表示部用ケーシング
６  表面支持部材
７  ヒンジ部
８  操作部用ケーシング
１１  超薄型液晶バックライトユニット、バックライトユニット
１２  ライトガイドフィルム
１３  反射板
１４  天板
１５  光源
１６  シート本体
１７  拡散パターン
１８  稜線
１９  谷線
２１  押出成形装置
２２  Ｔダイ
２３  押圧ロール
２３ａ  押圧ロール
２３ｂ  押圧ロール
３１  バックライトユニット
３２  ライトガイドフィルム
３６  シート本体
３７  拡散パターン
３８  稜線
３９  谷線
【図１】
2014164134.tif 000003
【図２】
2014164134.tif 000004
【図３】
2014164134.tif 000005
【図４】
2014164134.tif 000006
【図５】
2014164134.tif 000007
【図６】
2014164134.tif 000008